(57)【特許請求の範囲】
【請求項１】
ノズル内の溶鋼流を旋回流とするためのねじりテープ状の旋回羽根を装着した浸漬ノズルであって、該旋回羽根の上端部が厚さ方向から見て上に凸の形状であることを特徴とする浸漬ノズル。
【請求項２】
旋回羽根の上端部が厚さ方向から見て上に凸の円弧状、部分楕円状、三角形状から選ばれる１種であることを特徴とする請求項１記載の浸漬ノズル。
【発明の詳細な説明】
【０００１】
【発明の属する技術分野】
本発明は溶鋼の連続鋳造に使用する、鋳造鋳片の高品質化に有効な浸漬ノズルに関するものである。
【０００２】
【従来の技術】
溶鋼の連続鋳造において、鋳造鋳片の高品質化の要求が強まるに伴い、鋳片中の欠陥発生防止は一層重要な課題となってきている。鋳片中の欠陥はアルミナやモールドパウダーに起因する介在物性欠陥とＡｒガスや侵入空気に起因する気泡性欠陥に大別されるが、それらの欠陥の発生には浸漬ノズルからモールド内に吐出された溶鋼の流動が深く関与している。
【０００３】
即ち、吐出された溶鋼の下方への流動が強すぎると、介在物や気泡が深く侵入し、鋳片中に取り込まれやすくなる。また、メニスカスへ向かう流動や表面付近の流動が強すぎると湯面変動が大きくなりモールドパウダーの巻き込みが生じる。
【０００４】
また、２孔型浸漬ノズルの場合、ノズル内を下降する溶鋼流の流れ具合により、２つの吐出口からの吐出が均一でない状況が生じる場合がある。これは偏流と呼ばれる現象であり、モールド内での溶鋼の凝固状態の均一性が損なわれる原因となり、鋳片の品質低下の要因にあげられるものである。
【０００５】
上記のような問題の対策として、浸漬ノズル内にねじりテープ状の旋回羽根を設置し、ノズル内の溶鋼流を旋回流とする技術が提案されている。（特開２０００−２３７８５２号公報など）
【０００６】
ねじりテープ状の旋回羽根は、製造方法の例が特開平１１−４１４７９号公報に記載されており、旋回付与手段として、実機に適用可能な技術である。
【０００７】
【本発明が解決しようとする課題】
ねじりテープ状旋回羽根を設置すると、ノズル内の溶鋼流を旋回流とすることができ、種々の効果が得られる。しかし、ノズル内に溶鋼が充満している状態ではその効果が十分に得られるが、ノズル内に溶鋼が充満していない場合には、溶鋼流が旋回羽根上端に衝突した際に、溶鋼流同士で干渉しあい、スムーズに旋回流とならなかったり、旋回羽根により均一に二分されるべき流れが偏って旋回羽根部を通過するという問題があった。
【０００８】
また、繰り返し使用しているうちに、旋回羽根上端部に介在物が堆積し、溶鋼流が均一に二分されなくなったり、介在物に起因する鋳片の品質低下という問題があった。
【０００９】
【課題を解決するための手段】
本発明者等は旋回羽根の形状について種々検討し、旋回羽根上端部を厚さ方向から見て平面でなく、上に凸の形状とすることにより上記課題を解決することに成功し、本発明を完成させたものである。
【００１０】
即ち、本発明はノズル内の溶鋼流を旋回流とするためのねじりテープ状の旋回羽根を装着した浸漬ノズルであって、該旋回羽根の上端部が厚さ方向から見て上に凸の形状であることを特徴とする浸漬ノズルである。
【００１１】
さらに、本発明は旋回羽根の上端部が厚さ方向から見て上に凸の円弧状、部分楕円状、三角形状から選ばれる１種であることを特徴とする請求項１記載の浸漬ノズルである。
【００１２】
本発明において、旋回羽根上端部が厚さ方向から見て上に凸の形状であるため、溶鋼をほぼ均一に二分し、良好な旋回流となすことができる。また溶鋼流が旋回羽根に達した際に、旋回羽根付近の溶鋼流も流れを妨げられることなくスムーズに流下するために、旋回羽根に付着物が堆積することが防止される。
【００１３】
【発明の実施の形態】
本発明の浸漬ノズルに装着するねじりテープ状旋回羽根を図で説明する。図３は従来使用されてきた旋回羽根の斜視図である。この旋回羽根の上端部は厚さ方向から見て平面状である。
【００１４】
本発明においては旋回羽根の厚さ方向から見た上端部が上に凸の形状であることが特徴である。上に凸の形状では図１に例示するような形状が好ましい。図１においては厚さ方向からみた上端部の形状を示すが（ａ）は円弧状、（ｂ）は部分楕円状、（ｃ）は三角形状の例である。（ｃ）において、辺が曲線状となっているものも好ましい形状である。上に凸の形状において、溶鋼を均一に二分するために、厚さ方向から見て左右対称の形状であることが望ましい。図２に本発明に使用する旋回羽根の例を斜視図で示す。
【００１５】
本発明においては旋回羽根の下端部の形状は特に限定するものではなく、従来のように平面上でもよいが、下端部が厚さ方向から見て円弧状、部分楕円上、三角形状等の下に凸の形状であることが望ましい。これは旋回羽根の部分を通過した溶鋼流がよりスムーズに合流し、付与された旋回力を低下させることなくノズル下部に流下していくことが可能となるためである。
【００１６】
本発明の浸漬ノズルにおいて、旋回羽根の装着方法は特に限定されない。旋回羽根が使用中に反転したり下部に落下しないように装着できればよい。旋回羽根の径（幅）をほぼノズル内径と同じにして、段差あるいは内径を絞った構造にすれば旋回羽根は落下することなく良好に固定、装着される。図４に旋回羽根を装着した浸漬ノズルの一例を示す。
【００１７】
本発明において、旋回羽根の上端部以外の形状は特に限定されるものではない。旋回羽根の幅は装着する浸漬ノズルの内径に依存するものであり、必然的にノズル内径よりやや小さい幅となる。旋回羽根の厚さは、溶鋼流による物理的衝撃、熱的衝撃に耐えられる範囲であれば、できるだけ薄い方が溶鋼流の妨げることがないので好ましい。
【００１８】
旋回羽根のねじり角度は旋回流を発生させるための重要な要素であり、少なくとも５０°以上であることが望ましく、１００°以上であることがさらに望ましい。ねじり角度が５０°未満の場合は満足しうる旋回流が得られない。ねじり角度に上限はないが、羽根の製造上、１８０°以下が望ましい。１８０°を超えると、製造が煩雑となるだけで、旋回流発生効果はさほど向上しない。１８０°を超えるねじり角度が必要な場合は２個以上の旋回羽根を組み合わせて固定、装着すれば任意の角度が得られる。
【００１９】
旋回羽根の長さは、溶鋼に付与する旋回流の角速度を所望の範囲とできるように設定すればよい。羽根のねじり角度にもよるが、幅の１〜２倍の範囲が好ましい。
【００２０】
旋回羽根の材質も特に限定されるものではない。溶鋼流による物理的衝撃、熱的衝撃に耐えられるものであれば、ノズルと同一材質でもよいし、異なる材質でも良い。本発明の旋回羽根は上端部が上に凸の形状となっているため、介在物の付着しにくい特徴があるが、旋回羽根の少なくとも表面をＣａＯを含有する材質とするのは介在物付着防止の面ではさらに好適である。また、旋回羽根は焼成品、不焼成品のいずれにも限定されない。
【００２１】
【実施例】
本発明を実施例により説明する。表１に示す形状のねじりテープ状の旋回羽根を装着した内径８０ｍｍ、旋回羽根装着部の下部は内径７５ｍｍとした浸漬ノズルを作製し、厚さ２５０ｍｍ、幅９５０ｍｍのモールドサイズで１．５〜１．８ｍ／分の速度でブリキ用アルミキルド鋼を鋳造し、１５００トン鋳造後浸漬ノズル内壁面及び旋回羽根へのアルミナの付着状況を観察した。また、それぞれ製造した鋳片を圧延し、ブリキ板を製造し、ブリキ成品を磁粉探傷法により検査した。なお、浸漬ノズルの材質は実施例、比較例ともに同一で、パウダーライン部はジルコニア−カーボン質、他の部位はアルミナ−カーボン質とした。旋回羽根の材質はいずれもアルミナ−カーボン質とした。
【００２２】
【表１】
0003658365.tif 000002
【００２３】
これら実施例を以下に詳述する。
実施例１；  材質はアルミナ−カーボン質で、長さ８０ｍｍ、幅７８ｍｍ、ねじり角度１００度の旋回羽根を作製した。旋回羽根の上端部を図１（ａ）に示したような上に凸の円弧状に加工したものを浸漬ノズルに装着した。１５００トン鋳造後の観察結果では、まだ使用上の問題はなく、旋回羽根への介在物付着は上端部ではほとんど認められず、下端部にわずかに付着しているのが見られた。製造した鋳片を圧延しブリキ板を製造した。そのブリキ成品板を磁粉探傷法で検査したところ、欠陥発生率は０．０２２％と極めて低く良好な歩留まりであった。
【００２４】
実施例２；  材質はアルミナ−カーボン質で、長さ８０ｍｍ、幅７８ｍｍ、ねじり角度１００度の旋回羽根を作製した。旋回羽根の上端部を図１（ｂ）に示したような上に凸の部分楕円状に加工したものを浸漬ノズルに装着した。１５００トン鋳造後の観察結果では、まだ使用上の問題はなく、旋回羽根への介在物付着は上端部ではほとんど認められず、下端部にわずかに付着しているのが見られた。製造した鋳片を圧延しブリキ板を製造した。そのブリキ成品板を磁粉探傷法で検査したところ、欠陥発生率は０．０２％と極めて低く良好な歩留まりであった。
【００２５】
実施例３；  材質はアルミナ−カーボン質で、長さ８０ｍｍ、幅７８ｍｍ、ねじり角度１００度の旋回羽根を作製した。旋回羽根の上端部を図１（ｃ）に示したような上に凸の三角形状に加工したものを浸漬ノズルに装着した。１５００トン鋳造後の観察結果では、まだ使用上の問題はなく、旋回羽根への介在物付着は上端部ではほとんど認められず、下端部にわずかに付着しているのが見られた。製造した鋳片を圧延しブリキ板を製造した。そのブリキ成品板を磁粉探傷法で検査したところ、欠陥発生率は０．０２％と極めて低く良好な歩留まりであった。
【００２６】
実施例４；  材質はアルミナ−カーボン質で、長さ８０ｍｍ、幅７８ｍｍ、ねじり角度１００度の旋回羽根を作製した。旋回羽根の上端部を実施例１と同じ上に凸の円弧状に、また下端形状を下に凸の円弧状に加工したものを浸漬ノズルに装着した。１５００トン鋳造後の観察結果では、まだ使用上の問題はなく、旋回羽根への介在物付着は上端部、下端部ともにほとんど認められなかった。製造した鋳片を圧延しブリキ板を製造した。そのブリキ成品板を磁粉探傷法で検査したところ、欠陥発生率は０．０１５％と極めて低く良好な歩留まりであった。
【００２７】
比較例１；  材質はアルミナ−カーボン質で、長さ８０ｍｍ、幅７８ｍｍ、ねじり角度１００度の旋回羽根を作製した。旋回羽根の上端部、下端部ともに平面形状のものを浸漬ノズルに装着した。１５００トン鋳造後の観察結果では、まだ使用上の問題はなく、旋回羽根への介在物付着は上端部にはかなり付着しており、下端部にも僅かに付着していた。製造した鋳片を圧延しブリキ板を製造した。そのブリキ成品板を磁粉探傷法で検査したところ、欠陥発生率は０．０９％とであった。
【００２８】
比較例２；  旋回羽根を装着しない浸漬ノズルを用い、１５００トン鋳造後の観察結果では、ノズル内壁に介在物がかなり付着しており、吐出孔周辺部は特に著しくノズル閉塞寸前の状態であった。製造した鋳片を圧延しブリキ板を製造した。そのブリキ成品板を磁粉探傷法で検査したところ、欠陥発生率は０．４５％と極めて高く、歩留まりも悪い結果であった。
【００２９】
【発明の効果】
本発明の浸漬ノズルによれば、旋回羽根へのアルミナ介在物付着が抑制されるため、旋回羽根によるノズル内の溶鋼流を旋回流とする効果が長期にわたり維持され、浸漬ノズルの耐用向上のみならず鋳片の高品質化の効果が得られる。
【図面の簡単な説明】
【図１】  本発明に使用する旋回羽根の上端部の形状例を示す図である。
【図２】  本発明に使用する旋回羽根の一例を示す図である。
【図３】  従来の旋回羽根を示す図である。
【図４】  本発明による浸漬ノズルの一例を示す図である。
【符号の説明】
１  浸漬ノズル
２  ねじりテープ状の旋回羽根
【図１】
0003658365.tif 000003
【図２】
0003658365.tif 000004
【図３】
0003658365.tif 000005
【図４】
0003658365.tif 000006